(57)【特許請求の範囲】
【請求項１】
ａ）ハロゲン、インターハロゲン及びハロゲノイドからなる群から選択された無機溶媒中に、揮発性又は非揮発性のプレカーサを溶解して液体溶液を形成する段階と、
ｂ）該液体溶液をチャンバに移送する段階と、
ｃ）該チャンバ中の前記液体溶液を蒸発させて、前記プレカーサを蒸気状態に変化させる段階と、
ｄ）該プレカーサ蒸気によって製造工程にある材料面にフィルムを蒸着させる段階とからなる、製造工程にある材料面に化学蒸着フィルムを形成する方法において、
前記液体溶液の蒸発段階が、
ｅ）前記製造工程にある材料を前記液体溶液が蒸発可能な温度にまで加熱し、次いで前記液体溶液を前記材料面に塗布する段階、又は、ｆ）前記液体溶液を前記製造工程にある材料面に塗布し、次いで前記液体溶液が蒸発可能な温度にまで前記材料を加熱する段階を備える、化学蒸着フィルムを形成する方法。
【請求項２】
前記溶液中の無機溶媒とプレカーサとが確実に反応しないようにこれら無機溶媒とプレカーサとを選択することによって、前記フィルムを蒸着させる際に汚染物質が発生しないようにする段階を、さらに備える請求項１に記載の方法。
【請求項３】
ｇ）前記蒸着段階において副生成物を生成する段階と、
ｈ）前記チャンバから該副生成物を除去する段階とを、さらに備える請求項１に記載の方法。
【請求項４】
前記ｅ）又はｆ）における前記液体溶液を前記材料面に塗布する段階が、
ｉ）前記液体溶液のミストを形成するために前記チャンバにおいて液体溶液を噴霧する段階と、ｊ）前記材料面を前記ミストによって均一に覆う段階とを、さらに備える請求項１に記載の方法。
【請求項５】
ｋ）ハロゲン、インターハロゲン及びハロゲノイドからなる群から選択された無機溶媒中に、揮発性又は非揮発性のプレカーサを溶解して溶液を形成する段階と、
ｌ）該溶液を液体状に維持するために温度と圧力を調整する段階と、
ｍ）前記溶液をチャンバに移送する段階と、
ｎ）前記チャンバにおいて前記溶液を蒸発させてプレカーサ蒸気を形成する段階と、
ｏ）該プレカーサ蒸気によって表面にフィルムを蒸着させる段階とからなる、表面にフィルムを蒸着する方法において、
前記溶液の蒸発段階が、
ｐ）前記表面を前記溶液が蒸発可能な温度にまで加熱し、次いで前記溶液を前記表面に塗布する段階、又は、ｑ）前記溶液を前記表面に塗布し、次いで前記溶液が蒸発可能な温度にまで前記表面を加熱する段階を備える、フィルムを蒸着する方法。
【請求項６】
前記ｐ）又はｑ）における前記溶液を前記表面に塗布する段階が、
ｒ）前記溶液のミストを形成するために前記チャンバにおいて溶液を噴霧する段階と、
ｓ）前記表面を前記ミストによって均一に覆う段階とを、さらに備える請求項５に記載の方法。
【請求項７】
前記蒸着段階を達成するために、前記プレカーサ蒸気と反応気体との反応を生起させる段階を備える、請求項１又は請求項５に記載の方法。
【請求項８】
前記プレカーサが揮発性である、請求項１又は請求項５に記載の方法。
【請求項９】
前記プレカーサが非揮発性である、請求項１又は請求項５に記載の方法。
【請求項１０】
前記プレカーサが標準的な温度と圧力において固体である、請求項１に記載の方法。
【請求項１１】
前記プレカーサが、ビスシクロペンタジエニルチタニウムジアザイド、四塩化ジルコニウム及びビスシクロペンタジエニルチタニウムジクロライドからなる群から選択された、請求項１０に記載の方法。
【請求項１２】
前記プレカーサが標準的な温度と圧力において液体である、請求項１に記載の方法。
【請求項１３】
前記プレカーサが、インデニルトリス（ジメチルアミド）ジルコニウム、シクロペンタジエニルトリス（ジエチルアミド）−チタニウム、及びビス（シクロペンタジエニル）ビス（ジメチルアミド）チタニウムからなる群から選択された、請求項１２に記載の方法。
【請求項１４】
前記移送段階が、前記液体溶液をパルス状に移送することをさらに備える、請求項１に記載の方法。
【発明の詳細な説明】
発明の分野
本発明は、例えば半導体ウェーハ上の半導体回路の製造に関し、材料又はウェーハ上への物質の化学蒸着に関する。
発明の背景
マイクロエレクトロニクスの応用において薄膜を形成する化学蒸着（ＣＶＤ）に適した、多くの非揮発性金属有機の先駆体（プレカーサ）は、１５００°Ｋ（１２２７℃）以下の温度で、かつ約１０-10Ｔｏｒｒ以上の圧力下において固体である。実際に、ＣＶＤに対して好ましい特性をもった金属−有機化合物の大多数は固体である。これらの化合物は、ＣＶＤに理想的に適合した、化学的な安定性、分子構造及び反応性を有している。しかしながら、半導体製造において典型的に用いられる温度と圧力の下では、蒸気の移動は困難である。このように、これらのプレカーサの蒸気移動は、製造環境においてプレカーサを用いる大きな障害となる。もし、プレカーサが十分な蒸気圧を有するならば、唯一の利用可能なものとして、蒸気移動のためのプレカーサの昇華が選択されるが、これは製造環境における制御が困難である。固体のプレカーサは有機溶液中において溶解され、移送され、供給されていたが、これらの溶液は通常大きな炭素残留物を残存する。
発明の目的
本発明の目的は、揮発性又は非揮発性のプレカーサを化学蒸着（ＣＶＤ）チャンバ内に速く供給する信頼性の高い方法を提供することである。
本発明は、固体状又は液体状の揮発性もしくは非揮発性のプレカーサを溶液中に溶解すること、及びこの溶液中のプレカーサをＣＶＤチャンバ内に供給することを特徴とする。
本発明は、製造環境においてＣＶＤのための揮発性又は非揮発性プレカーサを移送する極めて効果的な方法であり、所望のフィルム中に不要な副生成物を最小の量しか含んでいない。本発明の方法は、制御が容易でありそのために反復可能な結果を予想できるプロセスを含む。
発明の概要
本発明は、化学蒸着（ＣＶＤ）において固体状又は液体状の揮発性又は非揮発性プレカーサを用いる方法である。ここでいう固体プレカーサとは、１５００°Ｋ（１２２７℃）以下の温度で、かつ約１０-10Ｔｏｒｒ以上の圧力下において固体状のプレカーサをいい、ここでいう液体プレカーサとは、１５００°Ｋ（１２２７℃）以下の温度で、かつ約１０-10Ｔｏｒｒ以上の圧力下において液体状のプレカーサをいう。本発明の方法を用いると、揮発性又は非揮発性プレカーサを溶媒に溶解して溶液を形成する。次いで、揮発性又は非揮発性プレカーサは、液体として維持される圧力と温度の溶液としてＣＶＤチャンバに送られる。連続した液体流は、中断することなくチャンバに送られ、又はパルスもしくはバッチでチャンバに送られる、間断していない非霧状の液体流である。このパルス又はバッチとは、溶液の一部分と考えられるものである。
第１の実施態様では溶液は、高温かつ低圧力下で急速に蒸発して気体になる。気体状のプレカーサは、材料又はウェーハの加熱表面で反応体と反応する。
第２の実施態様では、本発明の方法は液体源の化学蒸着に用いられ、溶液は蒸発する前に材料又はウェーハに塗布される。
【図面の簡単な説明】
図１は、材料又は半導体ウェーハ上に化学蒸着を行なうのに用いられる装置を簡略的に示す断面図である。
発明の詳細な説明
本発明は、化学蒸着（ＣＶＤ）用の揮発性又は非揮発性プレカーサの使用方法である。揮発性又は非揮発性プレカーサは、固体でも液体でもよい。ここでいう固体プレカーサとは、１５００°Ｋ（１２２７℃）以下の温度で、かつ約１０-10Ｔｏｒｒ以上の圧力下において固体状のプレカーサをいい、ここでいう液体プレカーサとは、１５００°Ｋ（１２２７℃）以下の温度で、かつ約１０-10Ｔｏｒｒ以上の圧力下において液体状のプレカーサをいう。本発明は、以下の説明と共に図１を検討することによって理解される。本発明の方法を用いると、揮発性又は非揮発性プレカーサが溶媒中に溶解されプレカーサと溶媒からなる溶液１を形成する。プレカーサと溶媒とは液体中で互いに反応しないことが重要である。溶媒はフィルムの一部分を形成する反応成分であってもよく、また単なる不活性キャリアであってもよい。
溶液１がチャンバ２に形成される。次いで、溶液１は高圧力及び／又は低温度の液体状で移送装置４を通ってチャンバ３に送られる。この液体は連続した液体流としてチャンバ３に送られる。この連続した液体流は、中断することなくチャンバに送られ、又はパルスもしくはバッチでチャンバに送られる、間断していない非霧状の液体流である。このパルス又はバッチとは、溶液の一部分と考えられるものである。溶液１がチャンバ３に到達すると、少なくとも二つの選択種が適用可能である。
第１の実施態様では、溶液はチャンバ３の入口で気体になる。チャンバ３は溶液１を急速に蒸発させるのに十分に高い温度と、かつ十分に低い圧力に保持されている。プレカーサは材料又はウェーハ５上の加熱表面で反応体と反応するまで気体相に残存する。この反応体は気体状の溶媒であってもよいし、チャンバ３に注入される他の気体であってもよい。いずれの場合でも、反応の間に物質が生成され材料又はウェーハ５上に蒸着する。典型的には、気体状の副生成物も反応において生成する。
第１の実施態様における一つの例には、チャンバ２の温度が２０℃以下で圧力が１２０ｐｓｉ（６２００Ｔｏｒｒ）以上のときに、チャンバ２においてビス（シクロペンタジエニル）チタニウム  ジアザイド（Ｔｉａｚ）の液体アンモニア（ＬＮＨ3溶液）を形成するための、ＬＮＨ3中に溶解したＴｉａｚの固体プレカーサが含まれる。次いでＴｉａｚのＬＮＨ3溶液は、移送装置４を通ってチャンバ３に送られる。移送装置４の温度と圧力は、溶液１を液体状に保つため調整される。この例では、温度は２０℃以下で圧力は１２０ｐｓｉ（６２００Ｔｏｒｒ）以上である。溶液１はチャンバ３の入口で直ちに蒸発する。チャンバ３は温度１００℃で圧力５００ミリＴｏｒｒに保持され、水表面は５５０℃に保持されているので、蒸発は急速に起こる。水素がこのチャンバ内に注入され、蒸発したＴｉａｚと結合して薄膜として材料又はウェーハ上に蒸着する窒化チタンを形成する。副生成物であるシクロペンタジエンが残存するが、これはアンモニア蒸気によってチャンバ外に排出される。
プレカーサが溶液中に溶解しているかぎり、チャンバの温度と圧力ならびに移送装置によってこの温度と圧力を変化させてもよい。さらに、チャンバの温度と圧力は溶液が蒸発するかぎり変化しもよい。
第２の実施態様では、溶液１は蒸発する前に材料又はウェーハ５に噴霧される。これは、通常、液体源化学蒸着といわれる。材料又はウェーハ全体に均一に噴霧される非常に微細なミストを出す噴霧機によって溶液が供給される。溶液が最初に材料又はウェーハ５に接するときに、材料又はウェーハ５の温度は溶液１の温度より高くても、低くても、或いは同じであってもよい。第１の場合では、チャンバ内に注入された、或いは溶液の蒸発中に形成された反応気体とプレカーサが直ちに反応してフィルムを蒸着させるように、材料又はウェーハ温度とチャンバ圧力を維持する必要がある。あとの二つの場合では、溶媒が蒸発する温度に材料又はウェーハ温度が昇温されるまで、溶液は材料又はウェーハ上に残っている。第１の実施態様の場合のように、気体状のプレカーサは反応気体と反応し、それによって材料又はウェーハ表面にフィルムとして蒸着された物質を生成する。副生成物、ならびに、溶媒蒸気がフィルムを形成するのにプレカーサと反応しない場合にはこの溶媒蒸気とが、その後チャンバ３から除去される。
第２の実施態様のプロセスの例には、チャンバ２の温度が６０℃と１０℃の間で、圧力が６０ｐｓｉ（３１００Ｔｏｒｒ）以上である場合に、チャンバ２内で溶液を形成する、四塩化珪素の溶媒に溶解した四塩化ジルコニウムのプレカーサが含まれる。次いでこの溶液は、移送装置４を通ってチャンバ３に送られる。移送装置４の温度と圧力は、溶液１を液体状に保つため調整される。この例では、移送装置４の温度と圧力は、チャンバ２の温度と圧力と同じである。材料又はウェーハ上でのシリコンの蒸発を促進するために、チャンバ３は１０Ｔｏｒｒの圧力に保持される。材料又はウェーハ温度は６００℃である。四塩化ジルコニウムの四塩化珪素溶液はチャンバ３内に注入され、材料又はウェーハ表面で反応して蒸気を形成し、さらに、水素と結合し材料又はウェーハ上に蒸着してフィルムを形成する珪化ジリコニウムを生成する。
塩化水素の副生成物が形成されるが、過剰の四塩化珪素と共にチャンバ外に排出される。
本発明の方法を実施する際には、適切な溶媒を使用することが重要である。この溶媒は速やかに蒸発可能で、生成フィルム中に汚濁を残さないものでなければならない。したがって、通常の炭化水素の溶媒は用いられない。これらは材料又はウェーハ上のフィルムに炭素残渣を結合させるためである。この応用に対して理想的な溶媒は、例えば液体アンモニア、液体ニ酸化窒素、液体ニ酸化イオウ、液体四塩化チタン、液体五塩化タンタル、液体六フッ化タングステン、液体四塩化珪素、ボラジン、ジメチルヒドラジン、液体キセノンフッ化物、液体ホスフィン、液体アルシン、ジエチルジンク、三塩化ホウ素、三フッ化ホウ素、六フッ化イオウ、硫化水素、四フッ化珪素、臭化三フッ化炭素、二塩化二フッ化炭素、三塩化フッ化炭素、塩化三フッ化炭素、四塩化炭素、二塩化二水素珪素などの無機液体である。この応用では溶媒として、さらにハロゲン、インターハロゲン及びハロゲノイドを用いてもよい。これらの溶媒の多くは室温で気体であるが、高圧力かつ低温度において容易に液体状に維持される。例えば、アンモニアは−３３℃で沸騰し優れた溶媒である。現在これらの気体は低コストで容易に入手可能である、という利点がある。
蒸着フィルムを形成するのための反応気体として、下記の気体を選択してもよい：水素、アンモニア又はシラン。
下記が、本発明の方法により材料又は半導体ウェーハ上にフィルムを形成するのに適した固体プレカーサである：ビス（シクロペンタジエニル）チタニウムジクロライド、四塩化ジルコニウム及びタングステンカルボニル。
下記が、本発明の方法により材料又は半導体ウェーハ上にフィルムを形成するのに適した非揮発性プレカーサである：ビスシクロペンタジエニルチタニウムジアザイド、インデニルトリス（ジエチルアミド）ジルコニウム、シクロペンタジエニルトリス（ジメチルアミド）チタニウム、及びビス（シクロペンタジエニル）ビス（ジメチルアミド）チタニウム。
本発明のプロセスに用いる揮発性又は非揮発性プレカーサ、溶媒及び反応体の組合わせは、様々ある。
本発明により、製造環境中のＣＶＤにおける揮発性又は非揮発性プレカーサを移送する効率のよい方法が提供されることが見出された。
本発明は、化学蒸着において主に半導体ウェーハ上に物質を蒸着する用語に関し説明されているが、この回路と方法は、化学蒸着が望まれる他のプロセスにおいても有用性を有する。したがって、本発明は請求の範囲によってのみ制限されるように解釈されるべきである
【図１】
0003787574.tif 000002